(57)【要約】【課題】銅ピラーバンプを備える半導体装置に好適なアンダーフィル剤を提供する。【解決手段】下記成分（Ａ）〜（Ｄ）を含むアンダーフィル剤組成物（Ａ）エポキシ樹脂                                                １００質量部（Ｂ）アミン硬化剤又は酸無水物硬化剤                    ［（Ａ）成分／（Ｂ）成分］の当量比が０．７〜１．２となる量（Ｃ）無機充填剤            （Ａ）成分と（Ｂ）成分の合計１００質量部に対して５０〜５００質量部（Ｄ）下記式（１）で表されるエピスルフィド基を有するシラン          （Ａ）成分と（Ｂ）成分の合計１００質量部に対して０．０１〜１０質量部。2010111747.tif 000029    （ここで、Ｒ１は水素原子、メチル基もしくはエチル基であり、Ｒ２は酸素を含んでいてよい炭素数２〜１０の有機基であり且つエピスルフィド基の炭素原子と共に環構造を形成していてもよく、Ｘは加水分解性基であり、ｋは１〜３の整数である。）【選択図】なし【特許請求の範囲】
【請求項１】
下記成分（Ａ）〜（Ｄ）を含むアンダーフィル剤組成物
（Ａ）エポキシ樹脂                                                １００質量部
（Ｂ）アミン硬化剤又は酸無水物硬化剤
［（Ａ）成分／（Ｂ）成分］の当量比が０．７〜１．２となる量
（Ｃ）無機充填剤
（Ａ）成分と（Ｂ）成分の合計１００質量部に対して５０〜５００質量部
（Ｄ）下記式（１）で表されるエピスルフィド基を有するシラン
（Ａ）成分と（Ｂ）成分の合計１００質量部に対して０．０１〜１０質量部。
2010111747.tif 000022
（ここで、Ｒ１は水素原子、メチル基もしくはエチル基であり、Ｒ２は酸素を含んでいてよい炭素数２〜１０の有機基であり且つエピスルフィド基の炭素原子と共に環構造を形成していてもよく、Ｘは加水分解性基であり、ｋは１〜３の整数である。）
【請求項２】
（Ｄ）エピスルフィド基を有するシランが、下記式（２）または（３）で表されるシランから選ばれる少なくとも１種である、請求項１記載の組成物。
2010111747.tif 000023
2010111747.tif 000024
（Ｒ１及びｋは上記のとおりであり、Ｒ３は、互いに独立にメチル基またはエチル基である。）
【請求項３】
（Ａ）成分が、ビスフェノールＡ型エポキシ樹脂、ビスフェノールＦ型エポキシ樹脂、及び下記式（４）、（５）または（６）で表されるエポキシ樹脂から選ばれる少なくとも１種である、請求項１または２記載の組成物。
2010111747.tif 000025
2010111747.tif 000026
（Ｒは炭素数１〜２０の一価炭化水素基であり、ｎは１〜４の整数である）
【請求項４】
（Ａ）成分が、シリコーン変性エポキシ樹脂を含む、請求項１〜３のいずれか１項記載の組成物。
【請求項５】
（Ｂ）アミン硬化剤が、下記式（７）、（８）、（９）または（１０）で表されるアミン硬化剤から選ばれる少なくとも１種である、請求項１〜４のいずれか１項記載の組成物。
2010111747.tif 000027
2010111747.tif 000028
（式中、Ｒ３〜Ｒ６は、互いに独立に、炭素数１〜６の一価炭化水素基、ＣＨ3Ｓ−及びＣ2Ｈ5Ｓ−から選ばれる基である）
【請求項６】
（Ｂ）酸無水物硬化剤が、メチルテトラヒドロ無水フタル酸、メチルヘキサヒドロ無水フタル酸、ヘキサヒドロ無水フタル酸、３，４−ジメチル−６−（２−メチル−１−プロペニル）−１，２，３，６−テトラハイドロフタル酸無水物、１−イソプロピル−４−メチル−ビシクロ［２．２．２］オクト−５−エン−２，３−ジカルボン酸無水物及びこれらの混合物から選ばれる少なくとも１種である、請求項１〜５記載のいずれか１項記載の組成物。
【請求項７】
（Ｃ）無機充填剤が、ゾルゲル法又は爆燃法で製造された、平均粒径０．１〜５μｍの球状シリカである請求項１〜６のいずれか１項記載の組成物。
【請求項８】
請求項１〜７のいずれか１項記載のアンダーフィル剤組成物またはその硬化物が施与された半導体装置。
【請求項９】
半導体装置が銅バンプを備えることを特徴とする請求項８記載の半導体装置。
【発明の詳細な説明】
【技術分野】
【０００１】
本発明は、銅バンプを有するフリップチップ型半導体装置を作るために好適なアンダーフィル剤組成物に関し、詳細には、エピスルフィド基を有するシラン化合物を含み、銅バンプ及び基板表面への密着性、及び、耐高温熱衝撃に優れた硬化物を与えるアンダーフィル剤組成物に関する。
【背景技術】
【０００２】
電気機器の小型化、軽量化、高機能化に伴い、半導体の実装方法もピン挿入タイプから表面実装が主流になっている。そのうちフリップチップは、有機基板の配線パターン面に複数個のバンプを介して半導体チップを接続する実装方式である。該接続を保護する等の目的で、有機基板と半導体チップとの隙間及びハンダバンプ間の隙間にアンダーフィル剤が充填される（特許文献１、２）。
【０００３】
該アンダーフィル剤には、半導体チップ又は基板との界面で剥離が生じないこと、基板実装時にパッケージにクラックが入らないことが要求される。さらに、ハンダの鉛フリー化に伴い、低下したハンダの接着性を補うことも要求される。鉛フリーバンプも様々な種類のものが使用されているが、近年、銅ピラーバンプ（以下「銅バンプ」ともいう）とよばれる材料が主流になっている。
【０００４】
上記剥離を防ぐために、シランカップリング剤が多用されている。一般に、シランカップリング剤は、加水分解性基を有するシリル基と有機官能基とを備える。該官能基にはエポキシ基、ビニル基、アミノ基等多くの種類があるが、アンダーフィル用途にはエポキシ基もしくはアミノ基を備えるものが多用されている（特許文献１）。
【特許文献１】特開２００５−３５０６４６号公報
【特許文献２】特開２００７−５６０７０号公報
【特許文献３】特開平１１−１８０９８８号公報
【発明の開示】
【発明が解決しようとする課題】
【０００５】
本発明者は、銅バンプを備える半導体装置に好適なアンダーフィル剤を提供すべく研究を進めてきた（特願２００８−１２６０５号、特願２００８−６７８５５号、特願２００８−１９８０２９号）。本発明は、該研究の一環として為されたものである。
【課題を解決するための手段】
【０００６】
即ち、本発明は、下記成分（Ａ）〜（Ｄ）を含むアンダーフィル剤組成物である。
（Ａ）エポキシ樹脂                                                １００質量部
（Ｂ）アミン硬化剤又は酸無水物硬化剤
［（Ａ）成分／（Ｂ）成分］の当量比が０．７〜１．２となる量
（Ｃ）無機充填剤
（Ａ）成分と（Ｂ）成分の合計１００質量部に対して５０〜５００質量部
（Ｄ）下記式（１）で表されるエピスルフィド基を有するシラン
（Ａ）成分と（Ｂ）成分の合計１００質量部に対して０．０１〜１０質量部。
2010111747.tif 000002
（ここで、Ｒ１は水素原子、メチル基もしくはエチル基であり、Ｒ２は酸素を含んでいてよい炭素数２〜１０の有機基であり且つエピスルフィド基の炭素原子と共に環構造を形成していてもよく、Ｘは加水分解性基であり、ｋは１〜３の整数である。）
【発明の効果】
【０００７】
銅は硫黄と反応し易いことが知られている。従って、硫黄を含むシランカップリング剤は銅には不向きであると考えられる。しかし驚くことに、エピスルフィド基を備えるシランカップリング剤は銅バンプとアンダーフィル剤との接着性を向上することを見出した。該シランカップリング剤自体は公知であるが（例えば上記特許文献３）、アンダーフィル剤に適用された例は無い。上記本発明のアンダーフィル剤の硬化物は、銅に対する接着力が強く、高温高湿試験においても剥離を生じない。
【発明を実施するための最良の形態】
【０００８】
以下、成分毎に説明する。
（Ａ）エポキシ樹脂
本発明に用いられる（Ａ）エポキシ樹脂としては、ビスフェノールＡ型エポキシ樹脂、ビスフェノールＦ型エポキシ樹脂等のビスフェノール型エポキシ樹脂、フェノールノボラック型エポキシ樹脂、クレゾールノボラック型エポキシ樹脂等のノボラック型エポキシ樹脂、ナフタレン型エポキシ樹脂、ビフェニル型エポキシ樹脂、シクロペンタジエン型エポキシ樹脂等、及びこれらの混合物が挙げられる。これらのうち、ビスフェノールＡ型エポキシ樹脂、ビスフェノールＦ型エポキシ樹脂が好ましい。
【０００９】
下記式（４）、（５）または（６）で表されるエポキシ樹脂も好ましく使用される。
【００１０】
【化６】
2010111747.tif 000003
2010111747.tif 000004
ここで、Ｒは炭素数１〜２０、好ましくは１〜１０、更に好ましくは１〜３の一価炭化水素基であり、例えば、メチル基、エチル基、プロピル基等のアルキル基、ビニル基、アリル基等のアルケニル基等が挙げられる。また、ｎは１〜４の整数、特に１又は２である。なお、該エポキシ樹脂を使用する場合には、その含有量は、全エポキシ樹脂中２５〜１００重量％、より好ましくは５０〜１００重量％、更に好ましくは７５〜１００重量％であることが推奨される。２５重量％未満であると組成物の粘度が上昇したり、硬化物の耐熱性が低下したりする恐れがある。該エポキシ樹脂の例としては、日本化薬社製ＭＲＧＥ等が挙げられる。
【００１１】
（Ｂ）アミン硬化剤又は酸無水物硬化剤
エポキシ樹脂の硬化剤として、アミン硬化剤又は酸無水物硬化剤を使用する。アミン硬化剤としては、下記式（７）〜（１０）のいずれかで表される芳香族アミン化合物の少なくとも一種が好ましい。
【００１２】
2010111747.tif 000005
2010111747.tif 000006
式（７）〜（１０）いおいて、Ｒ３〜Ｒ６は、互いに独立に、炭素数１〜６の一価炭化水素基、ＣＨ3Ｓ−及びＣ2Ｈ5Ｓ−から選ばれる基である。
【００１３】
上記一価炭化水素基としては、炭素数１〜６、特に１〜３のものが好ましく、メチル基、エチル基、プロピル基、イソプロピル基、ブチル基、イソブチル基、ｔｅｒｔ−ブチル基、ヘキシル基等のアルキル基、ビニル基、アリル基、プロペニル基、ブテニル基、ヘキセニル基等のアルケニル基、フェニル基などや、これらの炭化水素基の水素原子の一部又は全部を塩素、フッ素、臭素等のハロゲン原子で置換したフロロメチル基、ブロモエチル基、トリフルオロプロピル基等のハロゲン置換一価炭化水素基を挙げることができる。
【００１４】
上記芳香族アミン系硬化剤は、通常、常温で固体であり、そのまま配合すると樹脂粘度が上昇し、作業性が著しく悪くなるため、エポキシ樹脂と反応しない温度で、溶融混合することが好ましい。即ち、後述する配合量で、７０〜１５０℃の温度範囲で１〜２時間、エポキシ樹脂と溶融混合することが望ましい。混合温度が７０℃未満であると芳香族アミン系硬化剤が十分に相溶しにくくなるおそれがあり、１５０℃を超える温度であるとエポキシ樹脂と反応して粘度上昇するおそれがある。また、混合時間が１時間未満であると芳香族アミン系硬化剤が十分に相溶せず、粘度上昇を招くおそれがあり、２時間を超えるとエポキシ樹脂と反応し、粘度上昇するおそれがある。
【００１５】
酸無水物硬化剤としては、メチルテトラヒドロ無水フタル酸、メチルヘキサヒドロ無水フタル酸、ヘキサヒドロ無水フタル酸、無水メチルハイミック酸、ピロメリット酸二無水物、マレイン化アロオシメン、ベンゾフェノンテトラカルボン酸二無水物、３，３’，４，４’−ビフェニルテトラビスベンゾフェノンテトラカルボン酸二無水物、（３，４−ジカルボキシフェニル）エーテル二無水物、ビス（３、４―ジカルボキシフェニル）メタン二無水物、２，２−ビス（３，４−ジカルボキシフェニル）プロパン二無水物、３，４−ジメチル−６−（２−メチル−１−プロペニル）−１，２，３，６−テトラハイドロフタル酸無水物、１−イソプロピル−４−メチル−ビシクロ［２．２．２］オクト−５−エン−２，３−ジカルボン酸無水物の混合物が挙げられる。特にメチルテトラヒドロ無水フタル酸、メチルヘキサヒドロ無水フタル酸、ヘキサヒドロ無水フタル酸、３，４−ジメチル−６−（２−メチル−１−プロペニル）−１，２，３，６−テトラハイドロフタル酸無水物、１−イソプロピル−４−メチル−ビシクロ［２．２．２］オクト−５−エン−２，３−ジカルボン酸無水物及びこれらの混合物が好ましい。このような硬化剤としては、例えば、リカシッドＭＨ７００（新日本理化株式会社製）、ＹＨ３０６、ＹＨ３０７（ジャパンエポキシレジン社製）として市販されている。
【００１６】
（Ｂ）硬化剤の配合量は、［（Ａ）成分／（Ｂ）成分］の当量比、即ち、［（Ａ）成分中のエポキシ基のモル量／（Ｂ）硬化剤中のエポキシ基と反応性の基のモル量］が、０．７〜１．２、好ましくは０．８〜１．０の範囲である。該反応性の基は、アミノ基又は酸無水物基である。該比が前記下限値未満では硬化物が硬く脆くなり、リフロー時又は温度サイクル時にクラックが発生するおそれがある。一方、該比が前記上限値を超えては未反応のエポキシ基が残存し、ガラス転移温度の低下となり、また密着性が低下するおそれがある。
【００１７】
（Ｃ）無機充填剤
無機充填剤（Ｃ）としては、公知各種の無機充填剤を使用することができる。例えば、溶融シリカ、結晶シリカ、アルミナ、ボロンナイトライド、チッカアルミ、チッカ珪素、マグネシア、マグネシウムシリケート、アルミニウムなどが挙げられる。中でも真球状の溶融シリカが、組成物の低粘度化の点から好ましく、更には、ゾルゲル法又は爆燃法で製造された球状シリカが好ましい。
【００１８】
無機充填剤は、樹脂との結合強度を強くするため、シランカップリング剤、チタネートカップリング剤などのカップリング剤で予め表面処理したものを配合することが好ましい。このようなカップリング剤としては、γ−グリシドキシプロピルトリメトキシシラン、γ−グリシドキシプロピルメチルジエトキシシラン、β−（３，４−エポキシシクロヘキシル）エチルトリメトキシシラン等のエポキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノシランなどのシランカップリング剤を用いることが好ましい。ここで表面処理に用いるカップリング剤の配合量及び表面処理方法については、特に制限されるものではない。
【００１９】
無機充填剤の粒径は、半導体装置のギャップサイズ、即ち基板と半導体チップとの隙間の幅、に依存して、適宜調整することが好ましい。ギャップサイズは、典型的には、１０〜２００μｍ程度であるが、この場合、アンダーフィル剤の粘度及び硬化物の線膨張係数の点から、平均粒径が０．１〜５μｍ、好ましくは０．５〜２μｍである。平均粒径が前記下限値未満であると、組成物の粘度が上昇して、ギャップ内へ侵入し難くなり、前記上限値を超えると、充填剤が侵入を阻害して、未充填部分が生じるおそれがある。
【００２０】
さらに、無機充填剤は、該ギャップサイズの１／２以上の粒径のものが、無機充填剤全体の０．１質量％以下、特に０．０８質量％以下であるような、粒度分布を有することが好ましい。好ましくは、ギャップサイズに対して平均粒径（ｄ５０：メジアン径）が約１／１０以下、最大粒径（ｄ９８：９８％累積径）が１／２以下の無機充填剤を用いる。なお、充填剤の粒径及び粒度分布は、レーザー光回折法による粒度分布測定により得ることができる。また、ギャップサイズに対して１／２以上の粒径のものの測定方法としては、例えば、無機充填剤と純水を１：９（質量）の割合で混合し、超音波処理を行って凝集物を十分崩し、これをギャップサイズの１／２の目開きのフィルターで篩い、篩上の残量を秤量する粒径検査方法を用いることができる。
【００２１】
上記粒径及びその分布をコントロールするためには、ゾルゲル法又は爆燃法が最も適していることが見出された。これらの方法で製造された球状シリカは、溶融シリカに比べて真球状であり、粒度分布も容易に設計できるメリットがある。なお、ゾルゲル法及び爆燃法は、従来公知の方法であってよい。
【００２２】
無機充填剤全体の８０質量％以上、特に９０〜１００質量％、とりわけ９５〜１００質量％が、ゾルゲル法又は爆燃法で製造された球状シリカであることが好ましい。８０質量％未満では、組成物の流動性が悪い場合がある。
【００２３】
無機充填剤（Ｃ）の配合量としては、（Ａ）成分と（Ｂ）成分の合計１００質量部に対して５０〜５００質量部とすることが好ましく、より好ましくは１００〜３００質量部の範囲である。前記下限値未満では、硬化物の膨張係数が大きくなるおそれがある。前記上限値を超えると、組成物の粘度が高くなり、ギャップへの侵入性が悪いおそれがある。
【００２４】
（Ｄ）エピスルフィド基を有するシラン
エピスルフィド基を有するシランは、下記一般式で表すことができる。
2010111747.tif 000007
ここで、Ｒ１は水素原子、メチル基もしくはエチル基、好ましくはメチル基もしくはエチル基である。Ｒ２は酸素を含んでいてよい炭素数２〜１０、好ましくは３〜８の有機基、例えばアルキレン基、オキシアルキレン基、であり、エピスルフィド基の２つの炭素原子と共に環構造、例えば３，４−チオエポキシシクロアルキル基、を構成していてもよい。Ｘは加水分解性基、例えばアルコキシ基、アセトキシ基又はクロル原子、好ましくはアルコキシ基、より好ましくはメトキシ基であり、ｋは１〜３の整数である。
【００２５】
該シランを、（Ａ）成分と（Ｂ）成分の合計１００質量部に対して０．０１〜１０質量部、好ましくは０．１〜５質量部、より好ましくは０．３〜１質量部、含むことにより、銅バンプに対する接着が向上し、信頼性の高いフリップチップ半導体装置が得られる。該量が、前記下限値未満では、接着力の向上が十分ではなく、上限値を超えると、ボイドが発生し又は接着力が低下する場合がある。
【００２６】
該シランは、例えば特許文献３記載の方法、即ち、エポキシ基含有アルコキシシランとチオ尿素を反応させる方法、又は、アルケニル基含有エポキシ化合物とチオ尿素を反応させてチイラン環を合成した後、Ｓｉ−Ｈ結合を有するアルコキシシランをアルケニル基に付加させる方法等により作ることができる。
【００２７】
好ましいシランとして下記式（ｉ）〜（ｉｖ）のものが挙げられ（ここで、Ｍｅはメチル基を表す）、これらの縮合物、例えば２量体、であってもよく、また、それらの混合物であってもよい。
2010111747.tif 000008
2010111747.tif 000009
2010111747.tif 000010
2010111747.tif 000011
【００２８】
その他の成分
本発明の組成物には、イミダゾール誘導体等の硬化触媒、硬化物の応力を低減する目的で、シリコーン変性エポキシ樹脂、シリコーンゴム、シリコーンオイル、液状のポリブタジエンゴム、メタクリル酸メチル−ブタジエン−スチレン等の可撓性樹脂、カーボンブラック等の顔料、染料、酸化防止剤を、本発明の目的を阻害しない量で、配合することができる。
【００２９】
シリコーン変性エポキシ樹脂としては、アルケニル基含有エポキシ樹脂又はアルケニル基含有フェノール樹脂のアルケニル基と、下記平均組成式
ＨaＲ７bＳｉＯ(4-a-b)
（但し、式中Ｒ７は置換又は非置換の一価の炭化水素基、ａは０．０１〜０．１、ｂは１．８〜２．２、１．８１≦ａ＋ｂ≦２．３である。）
で示される１分子中の珪素原子の数が２０〜４００であり、かつ珪素原子に直接結合した水素原子（ＳｉＨ基）の数が１〜５、好ましくは２〜４、特には２個であるオルガノポリシロキサンのＳｉＨ基との付加反応により得られる共重合体からなるシリコーン変性エポキシ樹脂が好ましい。
【００３０】
上記一価炭化水素基としては、炭素数１〜１０、特に１〜８のものが好ましく、メチル基、エチル基、プロピル基、イソプロピル基、ブチル基、イソブチル基、ｔｅｒｔ−ブチル基、ヘキシル基、オクチル基、デシル基等のアルキル基、ビニル基、アリル基、プロペニル基、ブテニル基、ヘキセニル基等のアルケニル基、フェニル基、キシリル基、トリル基等のアリール基、ベンジル基、フェニルエチル基、フェニルプロピル基等のアラルキル基等や、これらの炭化水素基の水素原子の一部又は全部を塩素、フッ素、臭素等のハロゲン原子で置換したクロロメチル基、ブロモエチル基、トリフルオロプロピル基等のハロゲン置換一価炭化水素基を挙げることができる。
【００３１】
該シリコーン変性エポキシ樹脂としては、下記式（１１）で示される構造のものが望ましい。
2010111747.tif 000012
【００３２】
上記式中、Ｒ９は上で述べたとおりであり、Ｒ１０は−ＣＨ2ＣＨ2ＣＨ2−、−ＯＣＨ2−ＣＨ（ＯＨ）−ＣＨ2−Ｏ−ＣＨ2ＣＨ2ＣＨ2−又は−Ｏ−ＣＨ2ＣＨ2ＣＨ2−であり、Ｒ１１は、夫々独立に、水素原子又は炭素数１〜４のアルキル基である。ｎは４〜１９９、好ましくは１９〜１０９の整数、ｐは１〜１０の整数、ｑは１〜１０の整数である。
【００３３】
該シリコーン変性エポキシ樹脂を配合する場合には、（Ａ）エポキシ樹脂１００重量部に対して、ジオルガノシロキサン単位が１〜２０質量部、特に２〜１５質量部含まれるように配合することが好ましく、これにより、硬化物の応力を低下し及び基板への密着性も向上することができる。ここで、ジオルガノポリシロキサン量は、下記式で示される。
ジオルガノポリシロキサン量＝（ジオルガノポリシロキサン部分の分子量／シリコーン変性エポキシ樹脂の分子量）×シリコーン変性エポキシ樹脂の配合量
【００３４】
組成物の調製
本発明の組成物は、上記（Ａ）〜（Ｄ）成分、及び、所望により上記その他の成分、を同時あるいは別々に、必要により加熱処理を加えながら攪拌、溶解、混合、分散させる。これらの操作に用いる装置は特に限定されないが、攪拌、加熱装置を備えたライカイ機、３本ロール、ボールミル、プラネタリーミキサー等を用いることができる。また、これら装置を適宜組み合わせてもよい。
【００３５】
上記調製法で得られる組成物は、２５℃において１〜５００Ｐａ・ｓ、特に１〜１５０Ｐａ・ｓの粘度を有することが好ましい。該組成物の硬化条件は、好ましくは、最初に１００〜１２０℃、０．５時間以上、次いで、１５０〜１７５℃、２時間以上、オーブンキュアを行う。１００〜１２０℃での加熱が０．５時間未満では、硬化後にボイドが発生する場合がある。また１５０〜１７５℃での加熱が０．５時間未満では、十分な硬化物特性が得られない場合がある。
【００３６】
実施例
以下、実施例及び比較例により本発明をさらに詳細に説明する。
【００３７】
組成物の調製
表１に示す各質量部の各成分を、３本ロールで均一に混練りすることにより組成物（実施例１〜６、比較例１〜２）を得た。表１において、各成分は以下のとおりである。
【００３８】
（Ａ）エポキシ樹脂
エポキシ樹脂Ａ１：ビスフェノールＦ型エポキシ樹脂（ＲＥ３０３Ｓ−Ｌ：日本化薬株式会社製）
エポキシ樹脂Ａ２：ＨＰ４０３２Ｄ（ナフタレン型、大日本インキ（株）製）
エポキシ樹脂Ａ３：下記式で示される３官能型エポキシ樹脂（エピコート６３０Ｈ：ジャパンエポキシレジン株式会社製）
2010111747.tif 000013
【００３９】
（Ｂ）硬化剤
硬化剤Ｂ１：下記式で示されるヘキサヒドロフタル酸無水物混合物（リカシッドＭＨ７００：新日本理化株式会社製）
2010111747.tif 000014
硬化剤Ｂ２：下記式で示されるマレイン化アロオシメン（ＹＨ３０７：ジャパンエポキシレジン株式会社製）
2010111747.tif 000015
硬化剤Ｂ３：３，３’−ジエチル−４，４’−ジアミノジフェニルメタン（カヤハードＡＡ：日本化薬社製）
硬化剤Ｂ４：３，３’，５，５’−テトラエチル−４，４’−ジアミノジフェニルメタン（Ｃ−３００Ｓ：日本化薬社製）
【００４０】
（Ｃ）無機充填剤
球状シリカ：下記粒径検査方法において、フィルター１残量（粒径２５μｍ以上）が０．０１質量％、平均粒径２．５μｍの爆燃法で製造された球状シリカ
シリカ粒径検査方法
シリカと純水を１：９（質量）の割合で混合し、超音波処理を行って凝集物を十分崩し、フィルター１（目開き２５μｍ）又はフィルター２（目開き１０μｍ）で篩い、篩上に残ったシリカを秤量して残量を測定した。測定は５回行い、その平均値を測定値として質量％で表した。
【００４１】
（Ｄ）エピスルフィド基含有シラン
Ｄ１：
2010111747.tif 000016
Ｄ２：
2010111747.tif 000017
Ｄ３：
2010111747.tif 000018
Ｄ４：
2010111747.tif 000019
比較例で使用のシラン
Ｄ５：γ−グリシドキシプロピルトリメトキシシラン（ＫＢＭ４０３：信越化学工業株式会社製）
【００４２】
その他添加剤
溶剤：ポリエチレングリコールメチルエチルアセテート（ＰＧＭＥＡ：沸点１４６℃）
硬化触媒：２−エチル−４−メチルイミダゾール（２Ｅ４ＭＺ：四国化成（株）製）
2010111747.tif 000020
【００４３】
各組成物を、以下の方法で評価した。結果を表１に示す。
（１）Ｔｇ（ガラス転移温度）、ＣＴＥ１（（Ｔｇ−３０℃）以下の温度における線膨張係数）、ＣＴＥ２（Ｔｇ超の温度における膨張係数）
常温から１０℃／分で昇温して、２００〜２６０℃の温度で、３０秒以上５分以下保持して硬化物を得た。該硬化物を、常温まで冷却して、５ｍｍ×５ｍｍ×１５ｍｍの試験片を切り出して、ＴＭＡ（熱機械分析装置）により、毎分５℃で昇温してＴｇを測定した。
硬化物の（Ｔｇ−３０℃）が１００℃未満の場合は、ＣＴＥ１は−３０〜０℃で、ＣＴＥ２は１５０〜１８０℃で測定した。
（Ｔｇ−３０℃）が１００℃以上の場合は、ＣＴＥ１は５０〜８０℃、ＣＴＥ２は２００〜２３０℃で測定した。
【００４４】
（２）ボイドテスト
３０ｍｍ×３０ｍｍのＦＲ−４基板に、ポリイミド（ＰＩ）膜コートした１０ｍｍ×１０ｍｍのシリコンチップが、ギャップサイズが約５０μｍとなるように設置されたフリップチップ型半導体装置のギャップに、各組成物を滴下して侵入させ、１６５℃で３０分間、硬化させた後、ボイドの有無をＣ−ＳＡＭ（ＳＯＮＩＸ社製）で確認した。
【００４５】
（３）接着力テスト
上面の直径２ｍｍ、下面の直径５ｍｍ、高さ３ｍｍの円錐台形状のポリテトラフルオロエチレン製の型に各組成物を注入し、この上にポリイミド（ＰＩ）膜コートしたシリコンチップまたは銅プレートを載せ、１２０℃で０．５時間、１５０℃で３時間硬化させた。硬化後、ポリテトラフルオロエチレン製の型を外して得られた試験片を一定の速度（１ｍｍ／秒）で押すことによって、剪断接着力を測定し、初期値とした。更に、硬化させた試験片をプレッシャークッカーテスター（１２１℃／２．１ａｔｍ）中で７２時間保持した後、同様に接着力を測定した。いずれの場合も試験片の個数は５個で行い、その平均値を接着力として表記した。表１において、「０」は剥離したことを示す。
【００４６】
（４）強靭値Ｋ１ｃ
各組成物を１２０℃で０．５時間、１５０℃で３時間硬化し、得られた硬化物について、ＡＳＴＭ＃Ｄ５０４５に基づき、常温の強靭性値Ｋ１ｃを測定した。
【００４７】
【表１】
2010111747.tif 000021
【００４８】
表１に示すように、実施例の組成物は、従来のシランを含む組成物（比較例１及び２）に比べて、銅への濡れ性が良く、ボイドの発生も無い。また、プレッシャークッカー試験に供された後であっても接着性が保持される。
【産業上の利用可能性】
【００４９】
本発明のアンダーフィル剤は、銅ピラーバンプを備える半導体装置のフリップフロップ接続を形成するのに好適である。